(57)【要約】【課題】安価で、かつ安定した高記録密度の垂直磁気記録ディスクを得ることのできるディスク基板、及びこのディスク基板から製造した垂直磁気記録ディスクを提供する。【解決手段】まず、化学強化ガラスディスクからなる平滑な非磁性のディスク基体１１上に、ＤＣマグネトロンスパッタリング法にて、Ｔｉ層を含む付着層１２、アモルファスＦｅＴａＣ層を含む軟磁性層１３、非磁性アモルファスカーボン層を含む保護層１４を順次成膜して、垂直磁気記録媒体用ディスク基板１０を製造し、次に、この垂直磁気記録媒体用ディスク基板１０を加熱し、さらに、ＤＣマグネトロンスパッタリング法にて、アモルファスのＮｉＴａを含む下地層、ＣｏＣｒＰｔ合金合金を含む垂直磁気記録層、水素化カーボンを含む媒体保護層を順次成膜して、垂直磁気記録ディスクを得る。【選択図】  図１
2004227618.tif 000002
【特許請求の範囲】
【請求項１】
垂直磁気記録媒体用ディスク基板を構成するディスク基体上に、軟磁性層と保護層とを備えることを特徴とする垂直磁気記録媒体用ディスク基板。
【請求項２】
請求項１に記載の垂直磁気記録媒体用ディスク基板であって、
前記保護層は、アモルファス層であることを特徴とする垂直磁気記録媒体用ディスク基板。
【請求項３】
請求項１又は２に記載の垂直磁気記録媒体用ディスク基板であって、
前記保護層は、非磁性体であることを特徴とする垂直磁気記録媒体用ディスク基板。
【請求項４】
請求項１乃至３の何れか１項に記載の垂直磁気記録媒体用ディスク基板であって、
前記保護層は、カーボン保護層であることを特徴とする垂直磁気記録媒体用ディスク基板。
【請求項５】
請求項１乃至４の何れか１項に記載の垂直磁気記録媒体用ディスク基板であって、
前記ディスク基体は、ガラスディスクであることを特徴とする垂直磁気記録媒体用ディスク基板。
【請求項６】
請求項１乃至５の何れか１項に記載の垂直磁気媒体用ディスク基板であって、
前記ディスク基体の主表面に、前記軟磁性層へ磁気異方性を付与するテクスチャが形成されていることを特徴とする垂直磁気記録媒体用ディスク基板。
【請求項７】
請求項１乃至６の何れか１項に記載の垂直磁気媒体用ディスク基板上に、少なくとも垂直磁気記録層を備えることを特徴とする垂直磁気記録ディスク。
【請求項８】
垂直磁気記録媒体用ディスク基板の製造方法であって、
前記垂直磁気記録媒体用ディスク基板を構成するディスク基体上へ、スパッタリング法によって、軟磁性層と保護層とを成膜することを特徴とする垂直磁気記録媒体用ディスク基板の製造方法。
【請求項９】
垂直磁気記録ディスクの製造方法であって、
請求項１乃至６の何れか１項に記載の垂直磁気記録媒体用ディスク基板を加熱して、少なくとも垂直磁気記録層を成膜することを特徴とする垂直磁気記録ディスクの製造方法。
【発明の詳細な説明】
【０００１】
【発明の属する技術分野】
本発明は、垂直磁気記録方式ＨＤＤ（ハードディスクドライブ）等に搭載される垂直磁気記録ディスク、垂直磁気記録ディスクを製造するための垂直磁気記録媒体用ディスク基板、並びにそれらの製造方法に関する。
【０００２】
【従来の技術】
近年の情報化社会は急激な高度化を続けており、ＨＤＤ（ハードディスクドライブ）に代表される磁気記録装置では、２．５インチ径磁気ディスクにして、１枚あたり６０Ｇバイトを超える情報記録容量が求められるようになってきた。
これらの要請に応えるためには、磁気ディスクにおいて、１平方インチ辺り１００Ｇビット（１００Ｇｂｉｔ／ｉｎｃｈ２）を超える情報記録密度を実現することが求められる。このような高記録密度で安定した記録再生を行なうには、磁気記録再生方式として垂直磁気記録方式を採用することが好ましいとされる。
そして、磁気ディスクを垂直磁気記録方式に対応させるためには、現在普及している面内磁気記録方式用磁気ディスクとは大幅に異なる設計思想が要求される。
ここで、垂直磁気記録方式に適した基板及び記録媒体として、例えば、特許文献１の技術が知られている。
【０００３】
【特許文献１】
特開２００１−１４３２４５号公報
【０００４】
【発明が解決しようとする課題】
垂直磁気記録ディスクにあっては、垂直磁気記録ディスクを構成する基板上に軟磁性層からなる磁性下地層と、硬磁性層からなる垂直磁気記録層とを設けた二層型垂直磁気記録媒体とすることで、高記録密度領域において安定した記録再生を実現できるとされている。
【０００５】
ここで、軟磁性層とは、軟磁性特性を示す磁性体（軟質磁性体）を有する層のことであり、硬磁性層とは、硬磁性特性を示す磁性体（硬質磁性体）を有する層のことである。
【０００６】
通常、垂直磁気記録層には硬磁性層が用いられる。そして、二層型垂直磁気記録媒体では、磁気ヘッドが、硬磁性層からなる垂直磁気記録層に信号記録するのを、軟磁性層が助けている。そこで、二層型垂直磁気記録媒体において、磁気ヘッド−垂直磁気記録層−軟磁性層間に好適な磁気回路を形成しようとした場合、軟磁性層の膜厚を厚く形成する必要ある。
【０００７】
一方、磁気記録媒体として高記録密度の記録再生特性を向上させようとした場合においては、基板を加熱し、加熱された基板上に垂直磁気記録層を成膜する必要があるが、上述したように軟磁性層の膜厚が厚いために、垂直磁気記録層の成膜時には基板温度が低下してしまうという問題が発生した。このため、垂直磁気記録ディスクの高記録密度化が阻害されている。
【０００８】
この問題を解決するために、軟磁性層形成後であって、垂直磁気記録層形成前に基板を加熱する工程も考えられたが、加熱により軟磁性層の特性が劣化してしまう場合があり、所定の効果を得ることが困難であった。
【０００９】
また、二層型垂直磁気記録媒体にあっては、軟磁性層を厚く形成する必要があるために、磁気ディスクの製造コストが増大してしまうという問題も生ずる。
すなわち、好適な軟磁性層の膜厚を得ようとした場合、軟磁性層の膜厚が厚いので、磁気ディスク製造工程で通常に使われる枚葉式成膜装置（静止対向型成膜装置）を用いると、複数台の成膜装置を直列に連結して成膜したり、多数の成膜チャンバーを連結して成膜する等の必要が生じ、多くの工程と資材とが必要になるためである。
【００１０】
現在の面内磁気記録媒体は、１台の成膜装置で、これを製造することが可能であるので、垂直磁気記録媒体の製造コストは、面内磁気記録媒体の製造コストに比べて極端に大きくなってしまう。このため、垂直磁気記録ディスクの市場普及が阻害されている。
【００１１】
本発明はこのような課題を解決するものであり、本発明の目的は、安価で、かつ安定した高記録密度の垂直磁気記録ディスクを得ることのできる垂直磁気記録媒体用ディスク基板、及びこの垂直磁気記録媒体用ディスク基板を用いて製造した垂直磁気記録ディスク、並びにそれらの製造方法を提供することを目的とする。
【００１２】
【課題を解決するための手段】
本発明者は、上述の課題を解決すべく研究を進めた結果、以下の発明を完成させた。本発明は以下の構成を有する。
【００１３】
（構成１）垂直磁気記録媒体用ディスク基板を構成するディスク基体上に、軟磁性層と保護層とを備えることを特徴とする垂直磁気記録媒体用ディスク基板である。
【００１４】
（構成２）構成１に記載の垂直磁気記録媒体用ディスク基板であって、
前記保護層は、アモルファス層であることを特徴とする垂直磁気記録媒体用ディスク基板である。
【００１５】
（構成３）構成１又は２に記載の垂直磁気記録媒体用ディスク基板であって、前記保護層は、非磁性体であることを特徴とする垂直磁気記録媒体用ディスク基板である。
【００１６】
（構成４）構成１乃至３の何れか１項に記載の垂直磁気記録媒体用ディスク基板であって、
前記保護層は、カーボン保護層であることを特徴とする垂直磁気記録媒体用ディスク基板である。
【００１７】
（構成５）構成１乃至４の何れか１項に記載の垂直磁気記録媒体用ディスク基板であって、
前記ディスク基体は、ガラスディスクであることを特徴とする垂直磁気記録媒体用ディスク基板である。
【００１８】
（構成６）構成１乃至５の何れか１項に記載の垂直磁気媒体用ディスク基板であって、
前記ディスク基体の主表面に、前記軟磁性層へ磁気異方性を付与するテクスチャが形成されていることを特徴とする垂直磁気記録媒体用ディスク基板である。
【００１９】
（構成７）構成１乃至６の何れか１項に記載の垂直磁気媒体用ディスク基板上に、少なくとも垂直磁気記録層を備えることを特徴とする垂直磁気記録ディスクである。
【００２０】
（構成８）垂直磁気記録媒体用ディスク基板の製造方法であって、
前記垂直磁気記録媒体用ディスク基板を構成するディスク基体上へ、スパッタリング法によって、軟磁性層と保護層とを成膜することを特徴とする垂直磁気記録媒体用ディスク基板の製造方法である。
【００２１】
（構成９）垂直磁気記録ディスクの製造方法であって、
構成１乃至６の何れか１項に記載の垂直磁気記録媒体用ディスク基板を加熱して、少なくとも垂直磁気記録層を成膜することを特徴とする垂直磁気記録ディスクの製造方法である。
【００２２】
本発明によれば、ディスク基体上に、少なくとも軟磁性層と保護層とをこの順で備える垂直磁気記録媒体用ディスク基板が得られるので、軟磁性層の特性を低下させることなく、基板加熱を行なうことができる。この結果、垂直磁気記録媒体用ディスク基板上に成膜された垂直磁気記録層の特性を、向上させることができる。
【００２３】
また、本発明によれば、垂直磁気記録媒体用ディスク基板自体が軟磁性層を備えているので、垂直磁気記録ディスク製造工程においては、垂直磁気記録媒体用ディスク基板上に軟磁性層を成膜する必要がないか、成膜する場合であっても薄膜化できるので、垂直磁気記録ディスクの製造コストを低く抑えることが可能となる。従って、基板製造工程と磁気ディスク製造工程とを分離することが可能となり、例えば、電力費や人件費など、製造単価の異なる地域で製造することにより、全体の製造コストを抑制することが可能となる。
【００２４】
さらに、垂直磁気記録媒体用ディスク基板製造工程における軟磁性層成膜には、厚い膜の成膜に適した成膜方法、例えばインライン型成膜方法を用い、次に、垂直磁気記録ディスク製造工程における垂直磁気記録層成膜には、精密な成膜に適した成膜方法、例えば枚葉式成膜方法、或いは静止対向成膜方法を用いて成膜を行なうことにより、全体の製造コストを抑制することが可能となる。
【００２５】
なお、前記保護層としては、垂直磁気記録媒体用ディスク基板加熱による軟磁性特性の低下を防止するよう、軟磁性層を保護できる耐熱保護層であることが好ましい。例えば、カーボン保護層、二酸化チタン保護層、窒化チタン保護層、窒化珪素保護層、ＳｉＯ２保護層、Ａｌ２Ｏ３保護層、ＢＮ保護層、ＺｒＯ２保護層などの耐熱保護層であることが好ましい。中でもカーボン保護層は耐熱性に優れ、平滑な薄膜を形成できるので好ましい。
【００２６】
また、前記保護層はアモルファス層であることが好ましい。保護層をアモルファス層とすると、垂直磁気記録媒体用ディスク基板加熱後に垂直磁気記録層を形成する場合、垂直磁気記録層の磁性グレインが微細化されて、磁気記録再生特性を向上することができる。さらに、例えば、垂直磁気記録媒体用ディスク基板上に、垂直磁気記録層のグレインや配向性を制御する下地層を設ける場合にあっても、前記保護層がアモルファス層であると下地層のグレインを微細化することができ好ましい。特に前記下地層をアモルファス層とする場合にあっては、前記保護層をアモルファス層とすると特に好ましい。
【００２７】
本発明において、前記保護層は非磁性体であることが好ましい。非磁性体であれば、磁気ヘッド−垂直磁気記録層−軟磁性層間に好適な磁気回路を形成できるので高記録密度化に資することができる。
【００２８】
本発明において、前記保護層の膜厚は０．５ｎｍ〜５ｎｍであることが好ましい。望ましくは０．５ｎｍ〜３ｎｍであると好適である。膜厚が０．５ｎｍ以上であれば均一な膜を得ることができ、十分な保護性能を発揮し、５ｎｍ以下であれば、軟磁性層と垂直磁気記録層との距離が離間しないので、垂直磁気記録層−軟磁性層間に好適な磁気回路を形成することできる。
【００２９】
本発明において、軟磁性層は、軟磁気特性を示す磁性体により形成されていれば特に制限はないが、例えば、保磁力（Ｈｃ）で０．０１〜８０エルステッド、好ましくは０．０１〜５０エルステッドの磁気特性であることが好ましい。また、飽和磁束密度（Ｂｓ）は５００ｅｍｕ／ｃｃ〜１９２０ｅｍｕ／ｃｃの磁気特性であることが好ましい。
【００３０】
軟磁性層と材料としては、Ｆｅ系、Ｃｏ系などが挙げられる。例えば、ＦｅＴａＣ系合金、ＦｅＴａＮ系合金、ＦｅＮｉ系合金、ＦｅＣｏＢ系合金、ＦｅＣｏ系合金などのＦｅ系軟磁性材料、ＣｏＴａＺｒ系合金、ＣｏＮｂＺｒ系合金などのＣｏ系軟磁性材料、或いはＦｅＣｏ系合金軟磁性材料等を用いることができる。
Ｆｅ系軟磁性材料は、飽和磁束密度（Ｂｓ）が大きく好適であるが、耐食性が低いので加熱により軟磁性層の特性が低下し易かった。ところが、本発明によれば、加熱による軟磁性層の劣化が防止できるので、高い飽和磁束密度（Ｂｓ）を得ることができる。従って、本発明においては、Ｆｅ系軟磁性材料を好適に用いることができる。
【００３１】
なお、本発明において、保護層をアモルファス層とする場合にあっては、軟磁性層をアモルファス層とすると特に好適である。
【００３２】
本発明において、軟磁性層の膜厚は３０ｎｍ〜１０００ｎｍ、望ましくは５０ｎｍ〜３００ｎｍであることが好ましい。膜厚が、３０ｎｍ以上であれば、ヘッド−垂直磁気記録層−軟磁性層間に好適な磁気回路を形成することができ、１０００ｎｍ以下であれば表面粗さが増加することもなく、スパッタリング成膜容易である。
【００３３】
本発明において、前記ディスク基体は、ガラスであることが好ましい。ガラス製のディスク基体は耐熱性に優れるので、基板の加熱温度を高くすることができる。ディスク基体用ガラスとしては、アルミノシリケートガラス、アルミノボロシリケートガラス、ソーダタイムガラス等が挙げられるが、中でもアルミノシリケートガラスが好適である。また、アモルファスガラス、結晶化ガラスを用いることができる。軟磁性層をアモルファス層とする場合にあっては、基体をアモルファスガラスとすると好ましい。さらに、化学強化したガラスを用いると、剛性が高く好ましい。
【００３４】
また、前記ディスク基体は、非磁性体であることが好ましい。ディスク基体を非磁性体とすることで、磁気ヘッド−垂直磁気記録層−軟磁性層間に好適な磁気回路を形成できるので高記録密度化に資することができる。
【００３５】
本発明において、ディスク基体の主表面には、前記軟磁性層に磁気異方性を付与するテクスチャが形成されていることが好ましい。軟磁性層の磁化困難軸をディスク円周方向に配向させる異方性を付与することにより、ヘッド−垂直磁気記録層−軟磁性層間に好適な磁気回路を好適に形成することができる。ここで、テクスチャの形状としては、円周状テクスチャ、楕円状テクスチャ、クロステクスチャ、動径方向テクスチャなどが挙げられる。円周状のテクスチャの場合、磁気ヘッドの浮上量を安定させる作用も得られるので特に好ましい。
【００３６】
本発明において、垂直磁気記録媒体用ディスク基板主表面の表面粗さはＲｍａｘで６ｎｍ以下、Ｒａで０．６ｎｍ以下の平滑表面であると好ましい。このような平滑表面とすることにより、垂直磁気記録層−軟磁性層間の間隙を一定にすることができるので、ヘッド−垂直磁気記録層−軟磁性層間に好適な磁気回路を好適に形成することができる。
【００３７】
本発明においては、ディスク基体と軟磁性層との間に、付着層を形成することも好ましい。付着層を形成することにより、ディスク基体と軟磁性層との間の付着性を向上させることができるので、軟磁性層の剥離を防止することができる。
付着層の材料としては、例えばＴｉ含有材料を用いることができる。実用上の観点からは付着層の膜厚は、１ｎｍ〜５０ｎｍとすることが好ましい。
【００３８】
本発明の基板の製造方法として、前記軟磁性層と保護層とをスパッタリング法で成膜することが好ましい。特にＤＣマグネトロンスパッタリング法で形成すると均一な成膜が可能となるので好ましい。さらに前述の観点から、インライン型成膜方法を用いることは好ましい。
【００３９】
本発明にあっては、本発明に係る垂直磁気記録媒体用ディスク基板上に、少なくとも垂直磁気記録層を備えた垂直磁気記録ディスクが提供される。垂直磁気記録層としては、Ｃｏ系垂直磁気記録層が好ましい。例えば、ＣｏＰｔ系垂直磁気記録層や、ＣｏＣｒＰｔ系垂直磁気記録層等が挙げられる。また、ＦｅＰｔ系垂直磁気記録層を用いるとより高記録密度が得られるようになる。
【００４０】
また、本発明に係る垂直磁気記録媒体用ディスク基板と垂直磁気記録層との間に、垂直磁気記録層のグレインや配向性を制御する下地層を設ける事が好ましい。この下地層を設ける場合にあっては、前記保護層がアモルファス層の場合、アモルファス層の下地層とすることが好ましい。このようにすることで、垂直磁気記録層のグレインを一層微細化することがかできる。
【００４１】
本発明の垂直磁気記録ディスクにあっては、垂直磁気記録層上に媒体保護層を形成することも好ましい。前記媒体保護層は、磁気ヘッドの衝撃から垂直磁気記録層を防護するための保護層である。
【００４２】
本発明の垂直磁気記録ディスクの製造方法として、前記垂直磁気記録媒体用ディスク基板を加熱して、加熱された基板上に、少なくとも垂直磁気記録層を成膜することが好ましい。このようにすることで、軟磁性層の特性を低下させることなく、垂直磁気記録層を高記録密度で記録再生することができる。基板の加熱温度としては、本発明の作用効果を失わない範囲内で加熱すればよいが、例えば１００℃〜５００℃の温度で加熱することが好ましい。
【００４３】
前記垂直磁気記録層の成膜にあたっては、スパッタリング法、特にＤＣマグネトロンスパッタリング法を好ましく用いることができる。前述のように、枚様式成膜方法或いは静止対向型成膜方法を用いることは好ましい。
【００４４】
【発明の実施の形態】
本発明に係る垂直磁気記録媒体用ディスク基板１０の一実施形態を、図１に掲げる。図１において、１１はディスク基体、１２は付着層、１３は軟磁性層、１４は保護層である。
また、本発明に係る垂直磁気記録ディスク２０の一実施形態を図２に掲げる。
図２において、１０は垂直磁気記録媒体用ディスク基板であって、図１に掲げるものを用いることができる。２１は下地層、２２は垂直磁気記録層、２３は媒体保護層、２４は潤滑層である。
以下、実施例、比較例を挙げて、図１、２を参照しながら、本発明を詳細に説明する。
【００４５】
（実施例１）
アモルファスのアルミノシリケートガラスを、ダイレクトプレスで円盤状に成型し、ガラスディスクを作成した。このガラスディスクに、研削、研磨、化学強化を順次施し、化学強化ガラスディスクからなる平滑な非磁性のディスク基体１１を得た。このディスク基体の主表面の表面粗さをＡＦＭ（原子間力顕微鏡）で測定したところ、Ｒｍａｘが４．８ｎｍ、Ｒａが０．４２ｎｍという平滑な表面形状であった。なお、Ｒｍａｘ及びＲａは、日本工業規格（ＪＩＳ）に従う。
【００４６】
得られたディスク基体１１上に、真空引きを行なったインライン型成膜装置を用いて、ＤＣマグネトロンスパッタリング法にて、Ａｒ雰囲気中で、付着層１２、軟磁性層１３、保護層１４を順次成膜し、垂直磁気記録媒体用ディスク基板１０（以下、ディスク基板１０と記載する。）を製造する。
このとき、付着層１２は２５ｎｍのＴｉ層となるように、Ｔｉターゲットを用いて成膜した。軟磁性層１３は３００ｎｍのアモルファスＦｅＴａＣ（Ｆｅ：７８ａｔ％、Ｔａ：８ａｔ％、Ｃ：１４ａｔ％）層となるように、ＦｅＴａＣターゲットを用いて成膜した。保護層１４は、１ｎｍの非磁性アモルファスカーボン層となるように、カーボンターゲットを用いて成膜した。なお、保護層１４の成膜に当たっては、Ａｒ雰囲気に水素ガスを混合することにより水素化カーボン層とすることもできる。
【００４７】
保護層１４までの成膜を終えたディスク基板１０を、成膜装置から取り出し大気雰囲気に置いた。
以上の製造工程により、ディスク基板１０が得られた。
【００４８】
得られたディスク基板１０の表面粗さを、前記ディスク基体と同様に測定したところ、Ｒｍａｘが５．１ｎｍ、Ｒａが０．４８ｎｍという平滑な表面形状であった。ＶＳＭ（振動試料型磁化測定装置）で、ディスク基板１０の磁気特性を測定したところ、保磁力（Ｈｃ）は２エルステッド、飽和磁束密度は８１０ｅｍｕ／ｃｃであり、好適な軟磁性特性を示していた。
【００４９】
（実施例２）
実施例１で得られたディスク基板１０を用いて、垂直磁気記録ディスク２０を製造した。
具体的には、加熱したディスク基板１０上に、真空引きを行なった枚葉・静止対向型成膜装置を用いて、ＤＣマグネトロンスパッタリング法にて、Ａｒ雰囲気中で、下地層２１、垂直磁気記録層２２、媒体保護層２３を順次成膜した。
【００５０】
ディスク基板１０の加熱は、真空中で３５０℃、１０秒間保持することにより行なった。加熱後のディスク基板１０上に、アモルファスのＮｉＴａ（Ｎｉ：４５ａｔ％、Ｔａ：５５ａｔ％）からなる下地層２１が、１０ｎｍ形成されるように、ＮｉＴａターゲットを用いてスパッタリングすることにより成膜した。次に、ＣｏＣｒＰｔ合金からなる硬磁性体のターゲットを用いて、２０ｎｍのｈｃｐ結晶構造からなる垂直磁気記録層２２が形成されるようにスパッタリングすることにより成膜した。該垂直磁気記録層は、Ｃｏ：６２ａｔ％、Ｃｒ：２０ａｔ％、Ｐｔ：１８ａｔ％である。次に、Ａｒに水素を３０％含有させた混合ガスを用い、カーボンターゲットを用いてスパッタリングすることにより、水素化カーボンからなる媒体保護層２３を形成した。媒体保護層２３を水素化カーボンとすることで、膜硬度が向上するので、磁気ヘッドからの衝撃に対して垂直磁気記録層を防護することができる。この後、媒体保護層２３上へ、ＰＦＰＥ（パーフロロポリエーテル）からなる潤滑層２４をディップコート法により形成した。潤滑層２４の膜厚は１ｎｍである。
以上の製造工程により、垂直磁気記録ディスク２０が得られた。
【００５１】
得られた垂直磁気記録ディスク２０の垂直磁気記録層２２の配向性を、Ｘ線回折法にて分析したところ、ディスク面に対して垂直方向に配向していた。
また、垂直磁気記録ディスク２０の磁気特性をＶＳＭで評価したところ、保磁力（Ｈｃ）は４８００エルステッド、角型比（残留磁束密度（Ｂｒ）／飽和磁束密度（Ｂｓ））は０．９８、磁化反転核生成磁界（Ｈｎ）は−２０００エルステッドという、好適な磁気特性を示した。
なお、磁気ディスクの保磁力、角型比は数値が高ければ高い程好ましく、磁化反転核生成磁界は０未満のなるべく小さい値であるほど好ましい。
【００５２】
垂直磁気記録ディスク２０の電磁変換特性を測定したところ、Ｓ／Ｎ比は２５．８ｄＢであり、１００Ｇｂｉｔ／ｉｎｃｈ２以上の磁気ディスクにとって好適な結果が得られた。
なお、電磁変換特性は以下のようにして測定した。
Ｒ／Ｗアナライザー（ＧＵＺＩＫ）と、記録側がＳＰＴ素子、再生側がＧＭＲ素子を備える垂直磁気記録方式用磁気ヘッドとを用いて、７８０ｋｆｃｉの記録密度で測定した。このとき、磁気ヘッドの浮上量は８ｎｍであった。
【００５３】
（比較例１）
実施例１において、保護層１４を形成しなかったディスク基板を製造し、引き続いて、実施例２と同様の垂直磁気記録ディスクを製造した。ディスク基板に関しては、保護層１４を形成しなかった点以外は、実施例１と同様の製造方法による同様の垂直磁気記録媒体用ディスク基板である。
【００５４】
得られた垂直磁気記録ディスクを実施例２と同様に測定したところ、保磁力（Ｈｃ）は３９００エルステッド、角型比（残留磁束密度（Ｂｒ）／飽和磁束密度（Ｂｓ））は０．９１、磁化反転核生成磁界（Ｈｎ）は−１５５０エルステッドであった。
【００５５】
実施例２に比べて比較例１の垂直磁気記録ディスクでは、保磁力が９００エルステッド悪化し、角型比は０．０７悪化し、磁化反転核生成磁界は、４５０エルステッド悪化した。
【００５６】
また、電磁変換特性を実施例２と同様に測定したところ、Ｓ／Ｎ比は２２．３ｄＢであった。実施例２と比べて比較例１では、３．５ｄＢ悪化した。
【００５７】
実施例２の垂直磁気記録ディスクと、比較例１の垂直磁気記録ディスクとの特性上の差異を分析するため、両者をＴＥＭ（透過型電子顕微鏡）を用いて断面分析を行なったところ、実施例２の場合では、ディスク基板の軟磁性層１３に異常は観察されなかったのに対して、比較例１の場合では、軟磁性層の表面に酸化と思われる変質が観察された。
【００５８】
本発明者の考察によれば、比較例では、酸化により軟磁性層表面部分の軟磁性特性が劣化したこと、また、軟磁性層表面に酸化質が形成されたことにより垂直磁気記録層の結晶性及び配向性の乱れが、垂直磁気記録ディスクの特性を劣化させたと考えられる。
これに対し、本発明においては、基板に設けられた耐熱保護層が軟磁性層の酸化を防止するよう作用したので、軟磁性特性が劣化することなく、高記録密度が実現できたと考えられる。
【００５９】
（実施例３）
実施例３では、実施例１の垂直磁気記録媒体用ディスク基板において、ディスク基体１１の主表面に、テクスチャを形成したディスク基体を用いた。
【００６０】
このテクスチャは、軟磁性層に磁気異方性を付与するためのテクスチャであって、軟磁性層の磁化困難軸が磁気ヘッドの浮上飛行方向、即ち、ディスク円周方向に配向される。
具体的には、円周状の筋溝をディスク基体１１の主表面に形成した。
テクスチャの形成は、ディスク基体１１を、テープ式枚葉テクスチャ装置と、ダイヤモンドスラリーとを用いて、テープテクスチャを施すことにより実施した。ディスク基体の主表面にテクスチャを施した点以外は、実施例１と同様の垂直磁気記録媒体用ディスク基板である。
【００６１】
得られたディスク基板１０の表面粗さを同様に測定したところ、円周状のテクスチャが観察され、Ｒｍａｘは５．２ｎｍ、Ｒａが０．５１ｎｍという平滑な表面形状であった。
【００６２】
ＶＳＭ（振動試料型磁化測定装置）でディスク基板１０の磁気特性を測定したところ、円周方向の異方性磁界において、１０エルステッド程度の磁気異方性が生成されていた。
【００６３】
この垂直磁気記録媒体用ディスク基板を用いて、実施例２と同様に垂直磁気記録ディスクを製造し、特性を測定したところ、磁気特性は同等であったが、Ｓ／Ｎ比が２６．２ｄＢとなり、実施例２に比べて０．４ｄＢ向上した。
【００６４】
【発明の効果】
本発明によれば、優れた軟磁性特性を備える垂直磁気記録媒体用ディスク基板及び垂直磁気記録ディスクが安価に得られるようになるので、高記録密度かつ低価格の垂直磁気記録ディスクを提供することができる。
【図面の簡単な説明】
【図１】本発明に係る垂直磁気記録媒体用ディスク基板の縦断面図である。
【図２】本発明に係る垂直磁気記録ディスクの縦断面図である。
【符号の説明】
１０．（垂直磁気記録媒体用）ディスク基板
１１．ディスク基体
１２．付着層
１３．軟磁性層
１４．保護層
２０．垂直磁気記録ディスク
２１．下地層
２２．垂直磁気記録層
２３．媒体保護層
２４．潤滑層
【図１】
2004227618.tif 000003
【図２】
2004227618.tif 000004